(57)【要約】      （修正有）【課題】全体の波打ちを抑制する、樹脂シート基材とその上に設けられた金属メッシュ部材とを有する電磁遮蔽シート並びにそれを構成要素とする光学シートを提供する。【解決手段】電磁波遮蔽用シート１００は、樹脂シート基材と、その上に設けられた金属メッシュ部材とを有し、該金属メッシュ部材が、金属メッシュ部１３ａとその周縁部の少なくとも一部に設けられた金属枠部１３ｂとを有し、金属枠部１３ｂに、金属メッシュ部１３ａから外縁１３ｃに向かって金属除去部１４が形成されている。【選択図】図１Ｂ
2009147090.tif 000002
【特許請求の範囲】
【請求項１】
樹脂シート基材と、その上に設けられた金属メッシュ部材とを有し、該金属メッシュ部材が、金属メッシュ部とその周縁部の少なくとも一部に設けられた金属枠部とを有する電磁波遮蔽用シートであって、該金属枠部に、金属メッシュ部から外縁に向かって金属除去部が形成されていることを特徴とする電磁波遮蔽用シート。
【請求項２】
該金属除去部が複数存在し、複数の金属除去部の少なくとも一部が、該金属枠部の外縁にまで達している請求項１記載の電磁波遮蔽用シート。
【請求項３】
該金属除去部が、ライン状又は幾何学パターン状に形成されている請求項１又は２記載の電磁波遮蔽用シート。
【請求項４】
ライン状の該金属除去部の除去幅が１０μｍ〜３００μｍである請求項３記載の電磁波遮蔽用シート。
【請求項５】
該金属枠部において、金属除去部と金属非除去部との面積比が１：１０００〜１５：１である請求項１〜４のいずれかに記載の電磁波遮蔽用シート。
【請求項６】
金属メッシュ部材の素材が銅であり、金属メッシュ部が黒化表面処理されている請求項１〜５のいずれかに記載の電磁波遮蔽用シート。
【請求項７】
樹脂シート基材と金属メッシュ部材との間に、イソシアネート架橋接着材層を有する請求項１〜６のいずれかに記載の電磁波遮蔽用シート。
【請求項８】
請求項１〜７のいずれかに記載の電磁波遮蔽用シートと、それに積層された光学機能層とを有する光学フィルター。
【発明の詳細な説明】
【技術分野】
【０００１】
本発明は、液晶パネル、プラズマディスプレイパネル（ＰＤＰ）等の光学表示パネル等の電磁波遮蔽用シートに関する。
【背景技術】
【０００２】
ＰＤＰ等の表示パネルの画面側からは、他の電子機器の誤作動を引き起こす可能性を有する電磁波が放射されることが知られている。このため、従来より、表示パネルの画面側表面に、電磁波が外部に放射されることを防止する電磁波遮蔽用シートを設けている。このような電磁波遮蔽用シートの基本構成は、透明ポリエチレンテレフタレート基材上に接着層を介して金属メッシュ部材が積層されたものであり、この金属メッシュ部材は、ＰＤＰ等の表示画面の額縁となり且つ電磁波遮蔽用シートのアース設置部ともなる金属枠部とその内側に形成された金属メッシュ部とから構成されている。
【０００３】
このような電磁波遮蔽用シートは、以下に説明するように作製されている。まず、透明ポリエチレンテレフタレート基材の表面に接着剤を介して銅箔を積層して積層材料を得る。次に、この積層材料の銅箔を、枠状の外周部を残してメッシュ状にエッチングし、金属枠部とその内側の金属メッシュ部とに加工することにより電磁波遮蔽用シートを得る（特許文献１）。また、得られた電磁波遮蔽用シートは、通常、金属メッシュ側表面に色調補正や反射防止のために複数の光学機能層が積層され、光学フィルターとなる。
【０００４】
【特許文献１】特開平１１−２３３９９２号公報
【発明の開示】
【発明が解決しようとする課題】
【０００５】
しかしながら、金属枠部の単位面積当たりの銅箔面積の割合が１００％であるのに対し、金属メッシュ部の単位面積当たりの銅箔面積の割合は約１０％程度に過ぎず、電磁波遮蔽用シートの熱収縮率が、金属メッシュ部相当部分の方が金属枠部相当部分に比べて大きくなってしまうという問題があった。このため、電磁波遮蔽用シートを光学フィルターに加工する際の熱履歴により、金属メッシュ部相当部分と金属枠部相当部分との境界付近で、特に歪みやうねりが生じ、全体に波打ちが発生する。この波打ちの程度が大きくなると、電磁波遮蔽用シートもしくは光学フィルターをＰＤＰ等に貼り合わす際に、しわが発生したり、パネルとの間に気泡の入り込みや外縁に浮きが生じ、画像品質に悪影響が出現する蓋然性が高まる。
【０００６】
本発明は、以上の従来の技術の課題を解決しようとするものであり、樹脂シート基材と、その上に設けられた金属メッシュ部材とを有する電磁波遮蔽用シート並びにそれを構成要素とする光学フィルター全体の波打ちを抑制することを目的とする。
【課題を解決するための手段】
【０００７】
本発明者等は、金属枠部に、金属メッシュ部から外縁に向かって金属除去部を形成することにより、電磁波遮蔽用シート全体の波打ちを抑制できることを見出し、本発明を完成させた。
【０００８】
即ち、本発明は、樹脂シート基材と、その上に設けられた金属メッシュ部材とを有し、該金属メッシュ部材が、金属メッシュ部とその周縁部の少なくとも一部に設けられた金属枠部とを有する電磁波遮蔽用シートであって、該金属枠部に、金属メッシュ部から外縁に向かって金属除去部が形成されていることを特徴とする電磁波遮蔽用シートを提供する。
【０００９】
また、本発明は、上述の電磁波遮蔽用シートと、それに積層された光学機能層とを有する光学フィルターを提供する。
【発明の効果】
【００１０】
本発明の電磁波遮蔽用シートにおいては、樹脂シート基材に積層された金属メッシュ部材の金属枠部に、金属メッシュ部から外縁に向かって金属除去部が形成されている。このため、電磁波遮蔽用シートの金属枠部相当部分の熱収縮率を、金属メッシュ部相当部分の熱収縮率に近づけることができる。よって、電磁波遮蔽用シート並びにそれを構成要素とする光学フィルター全体の波打ちを抑制することができる。
【発明を実施するための最良の形態】
【００１１】
本発明の電磁波遮蔽用シートの基本的態様の断面図を図１Ａに示し、その上面図を図１Ｂに示す。これらの図から解るように、本発明の電磁波遮蔽用シート１００は、樹脂シート基材１１と、接着材層１２を介して、その上に設けられた金属メッシュ部材１３とを有する構造を有する。この金属メッシュ部材１３は、金属メッシュ部１３ａとその周縁部の少なくとも一部に設けられた金属枠部１３ｂとから構成されている。本発明の電磁波遮蔽用シートにおいては、図１Ｂに示すように、金属枠部１３ｂに、金属メッシュ部１３ａから外縁１３ｃに向かって金属除去部１４が形成されている。金属除去部１４を金属枠体１３ｂに形成することにより、電磁波遮蔽用シート全体の熱収縮率の均一化を図ることができる。
【００１２】
金属メッシュ部材１３は、ＰＤＰに表示された画像の視認性を損なうことなく、ＰＤＰが発する電波、赤外線、可視光線、紫外線、Ｘ線、ガンマ線などの電磁波を遮蔽するためのものである。この金属メッシュ部材１３は、銅、金、イリジウム−チタン複合酸化物等から形成されるものである。好ましい金属メッシュ部材１３の素材としては、加工性の点から銅が挙げられる。銅の場合には、金属メッシュ部材１３を常法により黒化表面処理しておくことがディスプレイのコントラストが向上する点から好ましい。また、接着材層との接着強度が向上するので好ましい。
【００１３】
金属メッシュ部材１３の厚みは、薄すぎると樹脂シート基材への均一な形成が困難となり、厚すぎるとエッチングによる加工性が低くなるので、好ましくは２μｍ〜７０μｍ、より好ましくは６μｍ〜２０μｍである。
【００１４】
金属メッシュ部材１３を構成する金属メッシュ部１３ａを構成する金属線幅は、細すぎるとエッチング等により加工を安定的に行うことが困難となり、太すぎると金属メッシュ部の表面電気抵抗値よりも金属枠部の電気抵抗値が大きくなり、アースとしての機能が低下するため、好ましくは５μｍ〜４０μｍ、より好ましくは１０μｍ〜２５μｍである。また、金属線ピッチは、小さすぎると可視光透過率が低くなり、大きすぎると電磁波遮蔽効果がなくなるので、好ましくは１５０μｍ〜５００μｍ、より好ましくは２００μｍ〜３５０μｍである。
【００１５】
金属枠部１３ｂは、ＰＤＰ等の表示画面の額縁となり且つ電磁波遮蔽用シートのアース設置部ともなるものである。金属枠部１３ｂは、アース接続、接点設置の観点から金属メッシュ１３ａの全周を囲むように配置されていることが好ましいが、矩形の金属メッシュ部１３ａの周囲に不連続に配置してもよく（図１Ｃ）、一辺だけに配置してもよい（図１Ｃ）。金属枠部１３ｂの幅は、金属メッシュ部１３ａの表面抵抗値を勘案して適宜決定される。
【００１６】
また、金属枠部１３ｂには、金属メッシュ部１３ａから外縁１３ｃに向かって金属除去部１４が形成されている。金属除去部１４は、通常、金属枠部１３ｂに複数設けられる。この複数の金属除去部１４の少なくとも一部は、金属枠部１３ｂの外縁にまで達していることが好ましい。外縁まで達していると、電磁波遮蔽用シート全体の熱収縮率の均一化を図ることが容易となる。
【００１７】
金属除去部１４の形状としては、図１Ａに示されているような直線、あるいは曲線（図１Ｅ）などのライン状、樹状（図１Ｆ）、複数の楕円が直線で連結した形状（図１Ｇ）などの幾何学パターンが挙げられる。好ましい形状としては、加工性の点からライン状である。この場合の除去幅は、狭すぎるとエッチングによる加工が困難となり、広すぎると残った金属部の表面電気抵抗値が大きくなり、アースとして機能が低下するので、好ましくは１０μｍ〜３００μｍ、より好ましくは５０μｍ〜１００μｍである。
【００１８】
金属枠部１３ｂにおいて、金属除去部１４と金属非除去部との面積比は、前者が少なすぎることはエッチング加工性が低下し、逆に前者が多すぎることは樹脂シート基材に電磁波遮蔽用シートを積層する際にエアーの巻き込み等が発生しやすくなり、また、金属メッシュ部の表面電気抵抗値よりも金属枠部１３ｂの表面電気抵抗値が小さくなり、アースとしての機能が低下するので、好ましくは１：１０００〜１５：１、より好ましくは１：２００〜１０：１である。
【００１９】
樹脂シート基材１１は、金属メッシュ部材１３の支持体として機能しており、ポリエチレンテレフタレート、ポリフェニレンサルファイド、ポリエチレンナフタレート、シクロオレフィンポリマー等の透明樹脂材料から形成することができる。透明な樹脂シート基材１１の厚みは、薄すぎると支持体としての剛性が不十分となり、厚すぎると光の透過率が低くなるので、好ましくは０．０２５ｍｍ〜０．２００ｍｍ、より好ましくは０．０７５ｍｍ〜０．１２５ｍｍである。
【００２０】
接着材層１２は、樹脂シート基材１１に、金属メッシュ部材１３に加工されるべき金属箔を積層するためのものであり、従来より樹脂シート上に金属箔は積層する際に用いられている接着剤から形成することができる。接着材層１２の厚みは、薄すぎると接着強度が十分でなく、厚すぎると接着材層の形成の際に発泡を伴い、透明性が低下するので、好ましくは５μｍ〜２０μｍ、より好ましくは８μ〜１５μｍである。
【００２１】
このような接着材層１２は、耐熱性や耐薬品性の向上のために、公知のポリイソシアネート系架橋剤で架橋してイソシアネート架橋接着材層とすることが好ましい。
【００２２】
本発明の電磁波遮蔽用シートは、次に説明するように製造することができる。まず、透明ポリエチレンテレフタレート基材等の樹脂シート基材の表面に、接着剤を介して銅箔等の金属箔を積層し、積層材料を得る。次に、この積層材料の金属箔を、枠状の外周部を残してメッシュ状にエッチングし、金属枠部とその内側の金属メッシュ部とに加工することにより電磁波遮蔽用シートを得る。接着剤の塗布方法、金属箔のエッチング方法は公知の方法を採用することができる。
【００２３】
このようにして得られた本発明の電磁波遮蔽用シートには、その金属メッシュ側表面に光学機能層を積層することで光学フィルターとして使用することができる。このような光学機能層としては、反射防止膜、色調補正層、近赤外線カット層などが挙げられる。このような光学フィルターの具体例を図２、図３に示す。
【００２４】
図２の光学フィルター２００は、透明な樹脂シート基材１１の裏面に、粘着材層２１が形成され、表面側には、接着材層１２、金属メッシュ部材１３、透明化粘着材２２、色調調整機能及び近赤外線カット機能層２３、透明サポート層２４及び反射防止層２５が積層された構造を有する。図３の光学フィルター３００は、透明な樹脂シート基材１１の裏面に、粘着材層２１が形成され、表面側には、接着材層１２、金属メッシュ部材１３、色調調整機能及び近赤外線カット機能を有する透明化樹脂層３１、粘着材層３２、透明サポート層２４及び反射防止層２５が積層された構造を有する。図２及び図３の光学フィルターの各層については、金属メッシュ部材の金属枠部に金属除去部が形成されていること以外、従来と同様の層構成とすることができる。
【００２５】
これらの光学フィルターの製造は、本発明の電磁波遮蔽用シートを使用すること以外、従来の光学フィルターの製造と同様に製造することができる。
【実施例】
【００２６】
以下、本発明を実施例により具体的に説明する。
【００２７】
実施例１〜１０及び比較例１
厚さ１００μｍ、縦４０ｃｍ、横５０ｃｍの透明ポリエチレンテレフタレート基材（Ｏ３００Ｅ、三菱ポリエステル社）の片全面に、溶媒フリーの接着材（ポリエステル樹脂）１００質量部に必要に応じてイソシアネート系架橋剤（ヘキサメチレンジイソシアネート）を１０質量部添加した接着材組成物を表１に示した厚みとなるように塗布して接着材層を形成し、その接着材層に１０μｍ厚の銅箔（ＴＱＭ２ＶＬＲ、三井金属社）を貼り付け、積層体を得た。
【００２８】
得られた積層体について、以下に説明するように「接着材層気泡巻き込み特性」、「接着強度」を試験評価した。得られた結果を表１に示す。
【００２９】
＜接着材層気泡巻き込み特性＞
接着材層に気泡が巻き込まれた否かを２０倍ルーペで目視観察した。気泡が全く観察されない場合を接着材層気泡巻き込み特性が“良好”と評価し、僅かに観察されたが実用上問題のないレベルの場合を“良”と評価し、それ以上に観察された場合を“不良”と評価した。
【００３０】
＜接着強度＞
銅箔と樹脂シート基材とを、剥離角度９０度、引張速度５０ｍｍ／ｍｉｎで剥離し、剥離強度が２Ｎ／１２．５ｍｍ以上の場合を接着強度が“良好”と評価し、１〜２Ｎ／１２．５ｍｍの場合を“良”と評価し、１Ｎ／１２．５ｍｍ未満を“不良”と評価した。
【００３１】
また、別途得た積層体の銅箔を、第２塩化鉄を用いてエッチングして、金属枠部の幅が２ｃｍ、メッシュ線幅１０μｍ、メッシュピッチ３００μｍ、メッシュ厚１０μｍ、および表１の除去部線幅を有する金属メッシュ部材に加工し、電磁波遮蔽用シートを得た。
【００３２】
得られた電磁波遮蔽用シートについて、以下に説明するように「銅箔エッチング加工性」、「表面電気抵抗」、「接着剤層気泡巻き込み性」、「耐熱性・耐薬品性」を試験評価した。得られた結果を表１に示す。
【００３３】
＜銅箔エッチング加工性＞
所定除去線幅が連続した線としてエッチングできた場合を銅箔エッチング加工性が“良好”と評価し、連続した線が不連続部より多い場合を“良”と評価し、連続した線が不連続部より少ない場合を“不良”と評価した。
【００３４】
＜表面電気抵抗＞
１ｃｍ２あたりの“金属枠部の銅箔部面積”／“金属メッシュ部の銅箔部面積”の比、具体的には、金属除去部を含めた金属枠部の表面積１ｃｍ２当たりの銅箔の表面積Ａ（高さ方向は除く）とし、開口も含めた金属メッシュ部の表面積１ｃｍ２当たりの銅箔の表面積Ｂ（高さ方向は除く）としたときに、Ａ／Ｂが、１／１以上の場合を表面電気抵抗が“良好”と評価し、１／１．２以上１／１未満の場合を“良”と評価し、１／１．２未満の場合を“不良”と評価した。
【００３５】
＜耐熱性・耐薬品性＞
黒化処理液（ＮａＣｌＯ２  １０質量％、Ｎａ３ＰＯ４  ０．４質量％、ＮａＯＨ  ３．４質量％、Ｈ２Ｏ  ８６．２質量％）を８０℃に加温し、その中に、電磁波遮蔽用シートを１．５分間浸漬して銅の黒化処理を行い、銅パターンと接着剤との界面に黒化処理液がしみ込んでいない場合を、耐熱性・耐薬品性が“良好”と評価し、僅かにしみ込んだが実用上問題のないレベルの場合を“良”と評価し、それ以上にしみ込んだ場合を“不良”と評価した。
【００３６】
また、得られた電磁波遮蔽用シートを、金属メッシュ部材が上になるように平板に載置した。他方、縦４０ｃｍ、横５０ｃｍの平坦なＰＤＰ用ガラス板（厚み２．８ｍｍ）に、貼り合わせ粘着剤（ＣＣ８７０２、ソニーケミカル＆インフォメーションデバイス社）を２５μｍ厚となるように塗布し、１０５℃で３分間乾燥して粘着材層を成膜した。この粘着材層が形成されたＰＤＰガラス板を電磁波遮蔽用シートに、粘着材層側から載せ、ガラスの自重を利用して常温で貼り合わせた。
【００３７】
貼り合わせた物について、以下に説明するように、ガラス貼り合わせの際の「エアー巻き込み特性」を評価した。得られた結果を表１に示す。
【００３８】
＜エアー巻き込み特性＞
電磁波遮蔽用シートにガラスを貼り合わせた２４時間後、金属枠部（額縁部）に巻き込んだエアーが残っているか否かを目視観察し、残っていない場合をガラス貼り合わせの際のエアー巻き込み特性が“良好”と評価し、僅かに残っているが実用上問題のないレベルの場合を“良”と評価し、それ以上に残っている場合を“不良と評価した。
【００３９】
【表１】
2009147090.tif 000003
【００４０】
表１から解るように、実施例１〜１０の場合、いずれの評価項目についても良又は良好の評価であったが、比較例１の場合には、金属枠部に金属除去部を設けていないので、ガラス貼り合わせの際のエアー巻き込み特性が不良であった。
【産業上の利用可能性】
【００４１】
本発明の電磁波遮蔽用シートにおいては、樹脂シート基材に積層された金属メッシュ部材の金属枠部に、金属メッシュ部から外縁に向かって金属除去部が形成されているので、電磁波遮蔽用シートの金属枠部相当部分の熱収縮率を、金属メッシュ部相当部分の熱収縮率に近づけることができる。このため、本発明の電磁波遮蔽用シート並びにそれを構成要素とする光学フィルターは、その全体の波打ちが抑制されるため、ＰＤＰなどの表示パネルに組み込んだ際に、エアーの巻き込みが無く、画像表示に優れた表示パネルを与えることができる。
【図面の簡単な説明】
【００４２】
【図１Ａ】本発明の電磁波遮蔽用シートの断面図である。
【図１Ｂ】本発明の電磁波遮蔽用シートの上面図である。
【図１Ｃ】本発明の電磁波遮蔽用シートの上面図である。
【図１Ｄ】本発明の電磁波遮蔽用シートの上面図である。
【図１Ｅ】本発明の電磁波遮蔽用シートにおける金属除去部の拡大図である。
【図１Ｆ】本発明の電磁波遮蔽用シートにおける金属除去部の拡大図である。
【図１Ｇ】本発明の電磁波遮蔽用シートにおける金属除去部の拡大図である。
【図２】本発明の光学フィルターの断面図である。
【図３】本発明の光学フィルターの断面図である。
【符号の説明】
【００４３】
１１  樹脂シート基材
１２  接着材層
１３  金属メッシュ部材
１３ａ  金属メッシュ部
１３ｂ  金属枠部
１３ｃ  外縁
１４  金属除去部
２１  粘着材層
２２  透明化粘着材
２３  色調調整機能及び近赤外線カット機能層
２４  透明サポート層
２５  反射防止層
３１  透明化樹脂層
３２  粘着材層
１００  電磁波遮蔽用シート
２００  光学フィルター
３００  光学フィルター
【図１Ａ】
2009147090.tif 000004
【図１Ｂ】
2009147090.tif 000005
【図１Ｃ】
2009147090.tif 000006
【図１Ｄ】
2009147090.tif 000007
【図１Ｅ】
2009147090.tif 000008
【図１Ｆ】
2009147090.tif 000009
【図１Ｇ】
2009147090.tif 000010
【図２】
2009147090.tif 000011
【図３】
2009147090.tif 000012
【手続補正書】
【提出日】平成19年12月27日(2007.12.27)
【手続補正１】
【補正対象書類名】明細書
【補正対象項目名】００１８
【補正方法】変更
【補正の内容】
【００１８】
金属枠部１３ｂにおいて、金属除去部１４と金属非除去部との面積比は、前者が少なす
ぎることはエッチング加工性が低下し、逆に前者が多すぎることは樹脂シート基材に電磁
波遮蔽用シートを積層する際にエアーの巻き込み等が発生しやすくなり、また、金属メッ
シュ部の表面電気抵抗値よりも金属枠部１３ｂの表面電気抵抗値が大きくなり、アースと
しての機能が低下するので、好ましくは１：１０００〜１５：１、より好ましくは１：２
００〜１０：１である。